계속 해서 , 얻 어 진 개환 중합체 를 함유 하 는 반응 용액 100 부 에 대해 , 시클로헥산 270 부 를 첨가 하 고 , 또한 수소 첨가 촉매 로서 규조토 담지 니켈 촉매 ( 니켈 담지 율 58 질량 %, 세공 용적 0 . 25 ml / g , 비 표면 적 180 ㎡/ g ) 5 부 를 첨가 하 고 , 수소 에 의해 5 MPa 로 가압 하 여 교반 하 면서 온도 200 ℃ 까지 가온 한 후 , 8 시간 반응 시켜 , DCPD / TCD / MTF 개환 공중 합체 수소 첨가물 을 함유 하 는 반응 용액 을 얻 었 다 . 여과 에 의해 수소 화 촉매 를 제거 하 고 , 계속 해서 , 원통형 농축 건조기 ( 히타치 제작 소사 제조 ) 를 사용 하 여 , 온도 270 ℃, 압력 1 kPa 이하 로 , 용액 으로부터 용매 인 시클로헥산 및 기타 휘발 성분 을 제거 하 고 , 계속 해서 , 수소화물 을 용융 상태 에서 압출기 로부터 스트랜드 상 으로 압출 하 고 , 냉각 후 펠릿 화 하 여 펠릿 을 얻 었 다 . 이 펠릿 화 된 개환 공중 합체 수소 첨가물 ( 지환 식 구조 함유 수지 ( D ) ) 의 Mw 는 34 , 000 , 수소 화 율 은 99 % 이상 , 및 유리 전이 온도 는 135 ℃ 였 다 .